"目標元素であるセシウムCsを含む各種イオンが溶解された溶液セシウムイオン溶解溶液からセシウムイオンを吸着するとともに吸着されたセシウムイオンを遊離することが可能な、セシウムイオンを吸着するセシウムイオン吸着性化合物を担持したメソポーラスシリカ。セシウムイオン吸着性化合物は目標元素であるセシウムイオンを選択的に吸着可能な化合物であることを特徴とする、特許請求の範囲第1項に記載のメソポーラスシリカ。セシウムイオン吸着性化合物はキレート化合物であることを特徴とする、特許請求の範囲第1項または第2項に記載のメソポーラスシリカ。セシウムイオン吸着性化合物は、2-ドデシル-4-フェニルジアゼニルレソルシノール{2dodecyl4diazenylresorcinol}、4--6-ドデシルレゾルシノール{46dodecylresorcinol}またはピロガロルレッド{Pyrogallolred}から選択された少なくとも1つであることを特徴とする、特許請求の範囲第3項に記載のメソポーラスシリカ。セシウムイオン吸着性化合物を担持したメソポーラスシリカを、目標元素であるセシウムが良く吸着されるpH値に調整されたセシウムイオン溶解溶液と接触させ、メソポーラスシリカに吸着したセシウムイオン吸着性化合物に目標元素であるセシウムイオンを吸着させることを特徴とする、特許請求の範囲第1項~第4項のいずれかの項に記載のメソポーラスシリカ。前記DPARの場合には前記pH値は1.5~2.5、好適には2.0、または9.0~10.0、好適には9.5であり、前記DTDRの場合にはpH値は1.5~2.5、好適には2.0であり、前記PRの場合にはpH値は9.0~10.0、好適には9.5であることを特徴とする、特許請求の範囲第5項に記載のメソポーラスシリカ。セシウムを吸着する前のセシウムイオン吸着性化合物を担持したメソポーラスシリカの色調はセシウムを吸着することにより変色し、さらにセシウムを分離すると色調が変化することを特徴とする、特許請求の範囲第1項~第6項に記載のメソポーラスシリカ。特許請求の範囲第1項~第7項に記載のメソポーラスシリカを用いてセシウムイオン溶解溶液からセシウムCsを収集することを特徴とするセシウムコレクター。セシウムイオン溶解溶液は放射性セシウムを含むことを特徴とする、特許請求の範囲第8項に記載のセシウムコレクター。目標元素であるセシウムイオンを良く吸着するpH値に調整された、目標元素であるセシウムイオンを含むセシウムイオン溶解溶液に、セシウムイオン吸着性化合物を担持したメソポーラスシリカを接触させ、前記セシウムイオン吸着性化合物に目標元素であるセシウムイオンを選択的に吸着する工程、目標元素であるセシウムイオンを吸着した前記セシウムイオン吸着性化合物から目標元素であるセシウムイオンを遊離する工程を含むことを特徴とするメソポーラスシリカを用いたセシウム回収方法。セシウムイオン吸着性化合物をメソポーラスシリカに担持する工程をさらに含むことを特徴とする、特許請求の範囲第10項に記載のセシウム回収方法。比色法を用いてセシウムイオン吸着性化合物を担持したメソポーラスシリカに吸着されたセシウムイオンの濃度を判定する工程をさらに含むことを特徴とする、特許請求の範囲第10項または第11項に記載のセシウム回収方法。セシウムイオン吸着性化合物を担持したメソポーラスシリカはリユースすることを特徴とする、特許請求の範囲第10項~第12項のいずれかの項に記載のセシウム回収方法。セシウムイオン吸着性化合物はキレート化合物であることを特徴とする、特許請求の範囲第10項~第13項のいずれかの項に記載のセシウム回収方法。セシウムイオン吸着性化合物は、2-ドデシル-4-フェニルジアゼニルレソルシノール{2dodecyl4diazenylresorcinol}、4--6-ドデシルレゾルシノール{46dodecylresorcinol}またはピロガロルレッド{Pyrogallolred}から選択された少なくとも1つであることを特徴とする、特許請求の範囲第14項に記載のセシウム回収方法。前記DPARの場合には前記pH値は1.5~2.5、好適には2.0、または9.0~10.0、好適には9.5であり、前記DTDRの場合にはpH値は1.5~2.5、好適には2.0であり、前記PRの場合にはpH値は9.0~10.0、好適には9.5であることを特徴とする、特許請求の範囲第15項に記載のセシウム回収方法。前記セシウムイオン吸着性化合物を担持したメソポーラスシリカがセシウムイオンを吸着すると変色することを用いてセシウムイオンを抽出すること、および/またはセシウムイオンを吸着した前記メソポーラスシリカがセシウムイオンを溶離すると変色し前記セシウムイオン吸着性化合物を担持したメソポーラスシリカに戻ることを用いてセシウムイオンを分離することを特徴とする、特許請求の範囲第10項~第16項のいずれかの項に記載のセシウム回収方法。高濃度の競合イオンの存在下でも低濃度のセシウムイオンを収集し検出することができる、セシウムイオン吸着性化合物を担持したメソポーラスシリカをベースとした視覚コレクター。比色法または紫外可視分光分析UVVISNIRspectroscopyを用いてセシウムイオン濃度を決定するために使用することが可能な特許請求の範囲第18項に記載の視覚コレクター。250nm~900nmの波長を変えながらUV-VIS-NIR分光分析を適用することによってセシウムイオンの濃度を決定するために、視覚的にまたは定性的に使用することが可能な特許請求の範囲第19項に記載の視覚コレクター。請求項1~7のいずれかの項に記載のメソポーラスシリカを用いたセシウム除去フィルター。上記説明した様にセシウムCsは種々の用途に使用されているが、放射性同位体であるセシウム137137Cs等の放射性セシウムは、ppb~ppmオーダーの極微量でも人体に蓄積して放射線を出して発がん性等の病気を誘発するので、飲料水や洗浄水等の生活用水および大気中だけでなく、廃水や土壌などすべての環境から排除する必要がある。従って微量でも生活用水や廃水等の溶液にどの程度の濃度のセシウムCsが含まれているのか知る必要がある。しかし、ppb~ppmオーダーの極微量なセシウムCs濃度を迅速に正確に測定するセシウムCsコレクターまたはセシウム濃度検出センサーは少なく、あっても繰り返し使用することができないという問題がある。またセシウムCsを選択的に収集し検出するコレクターまたはセンサーは殆どないため、セシウムCs以外の複数の元素やイオンが含まれる溶液ではセシウムCs以外の元素やイオンに影響されて精度良くセシウムCs濃度だけを測定することができない。さらに、生活用水や廃水等の溶液に微量な放射性セシウムが存在した場合にその放射性セシウムを除去することが必要であるが、ppb~ppmオーダーレベルまでセシウムCsを除去する方法は殆どない。イオン交換樹脂等の場合はppb~ppmオーダーレベルのイオンを除去できるものの、セシウムCsイオンだけを特定して除去できないという問題がある。すなわちセシウムCsイオンだけを選択的に除去するという選択性の良い物は見つかっていない。また、回収剤でセシウムCsを除去した後、そのセシウムCsを分離する手段が困難なため、回収したセシウムCsを有効に活用することが難しいという問題がある。セシウムCsは希少金属なこと、生産国が偏在していることなどから、セシウムCsを回収して再利用することは極めて重要である。あるいは、収集したセシウムを分離できなければ、その回収剤を再使用することがむずかしいという問題もある。従って、セシウムCsを回収した回収剤はそのまま廃棄するしか方法はなくこの2次廃棄物の処理方法が問題となる。また、生活用水や廃水等の溶液中のセシウムCsを回収しリサイクルするためのコストが高いという問題もある。以上のように、環境中のセシウムCs濃度検出や環境からのセシウムCs除去、さらに有用なセシウムCsを回収しリサイクルする方法等に関して、簡単でコストが低く選択性良く、かつ精度良好で回収を高速に行なうことができる方法が世界的に緊急に要求されている。本発明は、高度に秩序化した構造を有するメソポーラスシリカにセシウムCsイオンを選択的に吸着することができる化合物以下、セシウムCsイオン吸着性化合物あるいは、セシウムCsイオンを集めるという意味収集剤で、セシウムCsイオンコレクターまたは単にコレクター、あるいはセシウムCsイオンを捕獲するという意味で、セシウムCsイオンキャプターまたは単にキャプターともいうを担持させて、担持されたセシウムCsイオン吸着性化合物にセシウムCsイオンを吸着させ、この吸着されたセシウムCsを回収する効率的な方法およびそれに使用されるセシウムCsイオン吸着性化合物を担持したメソポーラスシリカを提供する。さらに、このセシウムCsイオン吸着性化合物を担持したメソポーラスシリカを用いてセシウムCsイオン濃度検出を精度良くしかもppb~ppmオーダーの微量な測定が可能なセシウムCsイオンコレクターおよびセンサーを提供する。シリカ源と界面活性剤を混合した後、酸性水溶液を添加して、これを焼成すると、メソポーラスシリカHOMが生成される。このメソポーラスシリカにセシウムCsイオン吸着性化合物セシウムCsイオンはまだ吸着されていないを担持する。セシウムCsイオン吸着性化合物は、セシウムCsイオンを選択的に吸着することができる化合物である。たとえば、キレート化合物のような錯体である。特定の元素イオンを選択的に吸着しやすい化合物を本出願では元素イオン吸着性化合物と呼ぶ。ここで、元素イオン吸着性化合物が選択的に吸着可能な特定イオンを回収するという意味で、この特定元素を目標元素と称する。本発明においては、目標元素はセシウムCsである。セシウムCsイオンを選択的にかつ優先的に吸着する化合物として、たとえば、2-ドデシル-4-フェニルジアゼニルレソルシノール{2dodecyl4diazenylresorcinol}、4-2-ジアゼニル-134-チアジアゾル-6-ドデシルレゾルシノール{46dodecylresorcinol}、およびピロガロールレッド{Pyrogallolred}が挙げられる。これらのセシウムCsイオン吸着性化合物をメソポーラスシリカに担持する。たとえばこれらのセシウムCsイオン吸着性化合物を総称してMCとして、MCを担持したメソポーラスシリカをHOM-MC、あるいはHOMS-MCと称する。これらは単独でHOMSに担持しても良いし、複数混合してHOMSに担持しても良い。従って、DPARの場合はHOM-DPAR、DTDRの場合はHOM-DTDR、あるいはPRの場合はHOM-PRとなる。セシウムCsを含む種々のイオン元素イオンだけでなく、その他のカチオンやアニオンも含むが溶解されたイオン溶解溶液に前記セシウムCsイオン吸着性化合物を担持または修飾したメソポーラスシリカを接触させ、メソポーラスシリカに担持したセシウムCsイオン吸着性化合物に目標元素イオンであるセシウムCsイオンCs等を吸着させる。このとき、イオン溶解溶液のpH値、溶液濃度や溶液温度等の環境要因を調節すれば、効率的に目標元素イオンを吸着させることができる。セシウムCsイオンを吸着したHOM-MCをHOM-MC-Csと記す。たとえば、前述のHOM-DPARの場合は、pH値を1.5~2.5、好適には2.0またはpH値を9.0~10.0、好適には9.5に調整したセシウムCsイオンを含むイオン溶解溶液に接触させることにより、HOM-DPARは目標元素イオンであるセシウムCsイオンを優先的にかつ選択的にかつ迅速に吸着する。セシウムCsを吸着したHOM-DPARをHOM-DPAR-Csと記す。次に、セシウムCsイオンが吸着されたセシウムCsイオン吸着性化合物を担持したメソポーラスシリカをセシウムCsイオンが遊離可能な溶液セシウムCsイオン遊離溶液に接触させて、吸着されたセシウムCsイオンをセシウムCsイオン遊離溶液に溶解させる。この溶液をろ過して固形物と液体に分離する。分離された液体はセシウムCsイオンだけを溶解しているので、目標元素であるセシウムCsの回収が可能となる。溶液の濃度、pH、反応温度等をコントロールすることで、セシウムCsの回収効率を上げることができる。また、分離された固形物は、セシウムCsイオン吸着性化合物を担持したメソポーラスシリカであり、メソポーラスシリカに担持されたセシウムCsイオン吸着性化合物はセシウムCsを吸着していない。すなわち、固形物はセシウムCsイオン吸着性化合物セシウムCsイオンを吸着していないを担持したメソポーラスシリカHOM-MCに戻る。しかも本体セシウムCsイオン吸着性化合物を担持したメソポーラスシリカは変化していないので、再度目標元素イオンであるセシウムCsイオンの吸着材あるいはコレクター収集剤、あるいは抽出剤とも称するとして利用できる。たとえば、HOM-MC-Csを酸性溶液やアルカリ溶液などに浸漬することにより、セシウムCsを溶離してHOM-MCとすることができる。セシウムCsを分離されたHOM-MCは再びセシウムCsイオン吸着材コレクター、あるいはキャプターとして利用できる。本発明において、セシウムCsイオン吸着性化合物が広い表面積や高秩序化した構造を持つメソポーラスシリカの表面およびポア細孔内壁に担持修飾されているので、セシウムCsイオン吸着性化合物の反応基にセシウムCsイオンが容易にしかも速く吸着する。従って、吸着の応答速度が速いだけでなく、メソポーラスシリカに担持されたセシウムCsイオン吸着性化合物へのセシウムCsイオン吸着効率が、単独のセシウムCsイオン吸着性化合物へのセシウムCsイオン吸着効率よりも非常に大きくなるとともに、セシウムCsイオン吸着量も多くなる。また、セシウムCsイオン吸着性化合物に吸着されたセシウムCsイオンも整然と配列し密に吸着されているので、吸着したセシウムCsイオンを容易に速く遊離あるいは分離、あるいは溶離することができる。従ってセシウムCsイオンの遊離効率も非常に大きい。また、セシウムCsイオン吸着性化合物はセシウムCsイオン溶解溶液のpH値等の条件を調整することによりセシウムCsイオンを選択的に多量にしかも迅速に吸着することができる。従って、セシウムCsイオンだけを効率良く回収できる。またppb~ppmオーダーの微量なセシウムCsイオンも吸着除去することができるので、生活用水や廃水等の溶液や土壌その他のイオン溶解液に含まれるセシウムCsイオンの濃度を極めて微量なレベルまで低減できる。近年問題となっている環境中の微量な放射性セシウムCsも効率良く迅速に除去できるので、本発明のHOM-MCは人体の健康維持および環境の浄化に有用な材料である。さらに、セシウムCsイオン吸着性化合物を担持しているメソポーラスシリカはその骨格が強固であり、セシウムCsイオン吸着性化合物の担持やセシウムCsイオンの吸着によってもメソポーラスシリカの骨格には変化が殆どない。吸着したセシウムCsイオンもほぼ完全に遊離できるので、もとの状態セシウムCsイオンを吸着していないセシウムCsイオン吸着性化合物を担持したメソポーラスシリカに戻るので、セシウムCsイオン吸着性化合物を担持したメソポーラスシリカを繰り返し使用することができる。すなわち、何回もリサイクルまたはリユースすることができる。従って、トータルのセシウムCsの収集回収費用を小さくすることができる。また、本発明のセシウムCsイオンが吸着されたセシウムCsイオン吸着性化合物を担持したメソポーラスシリカは、比色法または紫外可視分光法UV-VIS-NIRspectroscopyを用いてppb~ppmオーダーの非常に低濃度のセシウムCsイオン濃度も検出することができるので、セシウムCsイオンコレクターおよび濃度センサーとしても使用することができる。本発明は、高い選択性と光学的検出機能を有する種々のキレート等の化合物を用いたセシウムCsイオン検出技術およびセシウムCs回収技術を提供するものである。この技術の特徴は異種原子から構成されるメソポーラス材料の原子レベルで配列したナノサイズの表面状態を利用していることである。本発明は、各種の活性イオンカチオンやアニオンや界面活性剤等を含む廃棄物や生活用水や環境からセシウムCsを抽出する方法として非常に優れている。特に近年問題となっている放射性セシウムを環境等から排除するための方法として極めて優れている。メソポーラスシリカのナノレベルで配列した内表面は、pHなどの環境条件を制御して固着解離状態を可変することによってセシウムCsイオンコレクターおよびセンサーを作る。隣接原子と電子軌道構造の異なる表面原子とキレート等の化合物との結合によって、セシウムCsイオンを確実に吸着できる。さらに、メゾポーラス材の内壁表面のナノレベルの高秩序化配列は電荷移動を増大させるので、ppbレベルの非常に微量のセシウムCs吸着でも肉眼で観察可能な光学的変化が速やかに高速の応答が起こる。以下、本発明の実施形態について詳細に説明する。図1は、本発明のセシウムCs回収システムを示す図である。まず、第1段階で高度に秩序化したメソポーラスシリカHOMシリカHOMS:HighOrderedMesoporousSilica、通常、HOMと言った場合、シリカSilicaは含まないが、本明細書等においてはHOMと記載した場合も、特に明記しない限りシリカSilicaも含むものとする。を合成する。ここで、メソポーラスシリカとは、多孔質シリカの1種であり、メソポア領域と呼ばれる、2nmから50nmの領域の大きさのほぼ均一で規則的な直径の細孔メソ孔を有し、細孔の作るネットワークの様式空間対称性や製造方法等によって、様々な特性を有することが知られている多孔質物質群である。しかし、本特許出願においては、メソ孔よりも小さなマイクロ孔2nm以下の細孔やメソ孔よりも大きなマクロ孔50nm以上の細孔を有するポーラスシリカもメソポーラスシリカと呼ぶ。本発明に用いられるHOMの形態は、薄膜状形態やモノリス形態を含む。モノリス形態とは、通常薄膜以外の各種の形態、たとえば微粒子、粒子、ブロック状のもの等の形態を言う。高度に秩序化したとは、立方晶や六方晶系メソポーラス構造が3次元的に表面や内壁表面に規則正しく配列した状態を言い、たとえば立方晶Ia3d、Pm3n、Fm3mや六方晶P6m構造を言う。これらの構造が広範囲に存在すると、セシウムCsイオン吸着性化合物を大量に担持することができ、全体のセシウムCsイオン吸着量を大きくすることができる。また、HOMのBET比表面積は大きいほど良いが、通常400m2/g以上であり、好適には500m2/g以上である。HOMシリカは種々の方法により合成できる。たとえば、界面活性剤を鋳型としたゾルゲル法においては、水溶液中に臨界ミセル濃度以上の濃度で界面活性剤を溶解させると、界面活性剤の種類に応じて一定の大きさと構造をもつミセル粒子が形成される。しばらく静置するとミセル粒子が充填構造をとり、コロイド結晶となる。ここで溶液中にシリカ源となる有機シリコン化合物などを加え、微量の酸あるいは塩基を触媒として加えると、コロイド粒子の隙間でゾルゲル反応が進行しシリカゲル骨格が形成される。最後に高温で焼成すると、鋳型とした界面活性剤が分解除去されて純粋な高度に秩序化したメソポーラスシリカHOMシリカが得られる。また、たとえば、好適には、有機シリコン化合物と界面活性剤を混合してリオトロピック型液晶相を形成し、さらに、酸水溶液を加えることによって、短時間に有機シリコン化合物の加水分解反応を起こし、メソポーラスシリカと界面活性剤の複合生成物を得た後、界面活性剤を除去して、HOMシリカを得る方法が利用される。有機シリコン化合物として、たとえば、テトラメチルオルトケイ酸{C4H12O4Si、TMOSテトラメトキシシランとも言う}やテトラエチルオルトケイ酸{C8H20O4Si、TEOSテトラエトキシシランとも言う}などのシリコンアルコキシドを用いる。生成物から加熱や真空引き等でエタノールよりメタノールを除去する方が容易であるから、生産性はTEOSよりTMOSの方が好適である。尚、HOMの形成には、有機シリコン化合物の他に無機シリコン化合物を用いることもできる。たとえば、カネマイトNaHSi2O53H2O、ジ珪酸ナトリウム結晶Na2Si2O5、マカタイトNaHSi4O95H2O、アイラアイトNaHSi8O17XH2O、マガディアイトNa2HSi14O29XH2O、ケニヤアイトNa2HSi20O41XH2O、水ガラス珪酸ソーダ、ガラス、無定形珪酸ナトリウムを用いることもできる。これらは、2種以上を混合して用いてもよい。また、テンプレート鋳型となる界面活性剤も、種々のものを使用できる。たとえば、カチオン性やアニオン性や両性や非イオン性の界面活性剤を使用できる。鋳型となる陽イオン性界面活性剤としては、たとえば、第1級アミン塩、第2級アミン塩、第3級アミン塩、第4級アンモニウム塩が挙げられる。また、鋳型となる陰イオン性界面活性剤としては、たとえば、カルボン酸塩、硫酸エステル塩、スルホン酸塩、リン酸エステル塩などが挙げられ、セッケン、高級アルコール硫酸エステル塩、高級アルキルエーテル硫酸エステル塩、硫酸化油、硫酸化脂肪酸エステル、硫酸化オレフィン、アルキルベンゼンスルホン酸塩、アルキルナフタレンスルホン酸塩、パラフィンスルホン酸塩および高級アルコールリン酸エステル塩が挙げられる。鋳型となる両性界面活性剤としては、たとえば、ラウリルアミノプロピオン酸ナトリウム、ステアリルジメチルベタイン、ラウリルジヒドロキシエチルベタインが挙げられる。鋳型となる非イオン界面活性剤としては、たとえば、ポリオキシエチレンアルキルエーテル、ポリオキシエチレン2級アルコールエーテル、ポリオキシエチレンアルキルフェニルエーテル、ポリオキシエチレンステロールエーテル、ポリオキシエチレンラノリン酸誘導体、ポリオキシエチレンポリオキシプロピレンアルキルエーテル、ポリプロピレングリコール、ポリエチレングリコールなどのエーテル型のものや、ポリオキシエチレンアルキルアミンなどの含窒素型が挙げられる。これらは、2種以上混合して用いても良い。界面活性剤の種類を変更することによりHOMの構造細孔の大きさや形、結晶構造などを制御することができるので、結晶構造の秩序性が高くBET比表面積が大きい細孔密度の大きなHOMを形成できる界面活性剤が好適である。たとえば、ポリオキシエチレンセチルエーテルBrij56:C16H3310OH、C16EO10、トリブロック共重合体界面活性剤たとえば、pluronic登録商標P123:EO20PO70EO20、Pluronic登録商標F108:EO141PO44O141を用いることができる。Brij56:TMOS=05の重量比の混合により、立方晶構造Pm3nが得られ、P123:TMOS=07~08の重量比の混合により、立方晶構造Ia3dが得られ、F108:TMOS=07の重量比の混合により、立方晶構造Im3mケージ状シリカ構造が得られる。図2は、HOM立方晶Im3mシリカモノリスの合成方法を示す図である。HOMシリカモノリスはコポリマー界面活性剤F108EO141PO44EO141を用いて瞬間直接鋳型法を採用することにより合成された。通常、立方晶Im3mケージ状メソ細孔を持つメソポーラスシリカモノリスは、F108/テトラメチルオルトケイ酸{TetramethylorthosilicateTMOS}混合相にドデカンをドデカン:F108:TMOS=1284の比率で付加することによって形成されたマイクロエマルジョン相を使って作製された。このHOMSは白い粉末状の固体である。次に、第2段階で、セシウムCsイオン吸着性化合物をHOMに担持させる。この段階では、セシウムCsイオン吸着性化合物にはセシウムCsイオンは他のイオンも吸着されていない。セシウムイオン{Cs}を吸着していないことを示す用語としてセシウムイオン吸着性化合物と称する。本発明に用いられるセシウムイオン吸着性化合物として、イオン錯体、無機化合物や有機化合物がある。セルロース、タンパク質などのセシウムCsイオン吸着性化合物も含まれる。金属錯体として、無機および有機の金属錯体や金属カルボニル化合物、金属クラスターや有機金属化合物が挙げられる。また、キレート化合物も含まれる。基本的には、セシウムCsイオンを吸着できる化合物であって、HOMに担持でき、化学処理により、目標元素であるセシウムCs以外のイオンを遊離でき、その後に他の化学処理により目標元素であるセシウムCsを遊離できる化合物である。セシウムCsイオン吸着性化合物は、化学的にはたとえばOH基を介してHOMシリカに強固に結合している。セシウムCsイオン吸着性化合物は、回収しようとする目標元素イオンであるセシウムCsイオンを選択的にしかも多量に吸着する化合物が望ましい。たとえば、セシウムCsイオンに対して選択的に結合するキレート化合物やその他の化合物が挙げられる。セシウムCsを含む各種のイオンカチオンやアニオンや界面活性剤などが溶解したセシウムCsイオン溶解溶液のpH値や温度や濃度などを調整すれば、セシウムCsイオン吸着性化合物に目標金属元素であるセシウムCsイオンを選択的にしかも優先的に多量に吸着できる。また、キレート化合物等の化合物は、非常に微量のたとえば、ppb~ppmオーダーのセシウムCsを選択的に吸着することができるので、セシウムCsイオン溶解溶液中に含まれるセシウムCsイオンの量が少なくても、効率的に選択的にセシウムCsイオンを吸着する。たとえば、我々は、2-ドデシル-4-フェニルジアゼニルレソルシノール{2dodecyl4diazenylresorcinol}以下レセプターDPARまたはキャプターDPARとも称するの化合物がセシウムCsイオンを選択的に優先的に吸着することを見出した。レセプターreceptorとは本来受容体という生物学的用語であるが、本出願では特定元素セシウムCsイオンを吸着するセシウムCsイオン吸着性化合物という意味でレセプターという用語を用いることもある。このレセプターDPARは、溶液を特定のpH値に調節したセシウムCsイオンを含有した溶液セシウムCsイオン溶解溶液にレセプターDPARを担持したHOMシリカを浸漬すると、レセプターDPARは他のpH値の溶液における場合よりも大量にしかも選択的にセシウムCsイオンを吸着する。セシウムCsイオンの吸着量が増していくとレセプターDPARを担持したHOMシリカの色が変色し、薄い茶色吸着していないHOM-DPARから濃い茶色セシウムCsイオン濃度5ppmへと変化していく。色調と吸着されたセシウムCsイオン濃度とは相関関係にあるので、色調からセシウムCsイオン濃度を知ることができる。すなわち比色分析が可能である。特にppb~ppmレベルの微量なセシウムCsでも吸着でき、その結果色調変化が生じるので正確な濃度を検出できる。選択的にという意味は、セシウムCsイオンおよびその他の種々のイオンカチオンやアニオンや界面活性剤等を含む溶液にこれらのレセプターDPARを担持したHOMシリカHOM-DPARを浸漬すると、セシウムCsイオンだけを吸着し、他の種々のイオンは殆ど吸着しないということを意味している。すなわち、レセプターDPARを担持したHOMシリカHOM-DPARは、セシウムCsイオン吸着の選択性が優れている。また、セシウムCsイオン吸着後の光吸収スペクトルからもセシウムCsイオン濃度を測定できる。すなわち、レセプターDPARを担持したHOMシリカはセシウムCsイオン濃度検出センサーでもある。このレセプターDPARを担持したメソポーラスシリカHOM-DPARは、セシウムCsイオンを吸着すると紫外可視分光法において375nm近傍または510nm近傍の波長を持つ可視光において、セシウムCs吸着に基づく吸収ピークを示し、この波長域帯の吸収率とセシウムCsイオン濃度とは相関関係があるので、キャリブレーションカーブを事前に作っておくことにより、セシウムCsイオンを吸着したHOM-DPARの紫外可視分光法における当該波長の吸収率データから、このHOMS-DPAR-CsのセシウムCsイオン濃度を知ることができる。しかもこのHOMS-DPAR-Csは溶液中のセシウムCsイオンを選択的に吸着するとともに、他の含有イオンはほとんど吸着しないので、非常に感度の良いセシウムCsイオンコレクターおよび濃度センサーとなる。特にppb~ppmレベルの微量なセシウムCsでも吸着でき、その結果スペクトル変化が生じるので正確な濃度を検出できる。他のセシウムCsイオン吸着性化合物の例として、4-2-ジアゼニル-134-チアジアゾル-6-ドデシルレソルシノール{46dodecylresorcinol}およびピロガロルレッド{Pyrogallolred}があり、他のセシウムCsイオン吸着性化合物も随時発見されるであろう。これらのセシウムCsイオン吸着性化合物のうちの1つまたは2つ以上の化合物をHOMSに担持して、所望の特性を有するHOMS-レセプターを作製することができる。これらの化合物はセシウムCsイオンをその環状分子構造内および/または環状分子間の間に取り込んで、セシウムCsイオンを吸着収集する。従って、これらのセシウムCsイオン吸着性化合物はキレート錯体であると言える。これらのセシウムCsイオン吸着性化合物は、他の陰イオンや陽イオンアルカリ金属、アルカリ土類族金属等の金属イオンを含むも殆ど吸着しないので、極めて選択性が高い化合物である。セシウムCsイオンはこれらの化合物と共有接合して吸着結合されていると考えられる。このようなセシウムCsイオン吸着性化合物をHOMに担持修飾させる方法複合化法とも呼ぶとして種々の方法が挙げられる。たとえば、HOMに保持されるべきセシウムCsイオン吸着性化合物が中性である場合には、試薬含浸法REACTIVEFUNCTIONALPOLYMERS,49,1892001などが用いられ、陰イオン性である場合には、陽イオン交換法が用いられ、陽イオン性である場合には陰イオン交換法が用いられる。これらの複合化法は、特別の条件や操作ではなく、既知の一般的な技術分野に属するものである。したがって、これらの一般的な技術分野の詳細については、当該固体吸着分野に関する総説、文献などを参照することができる。たとえば、メソポーラスシリカを陽イオン性有機試薬たとえば、陽イオン性シリル化剤を用いて表面処理し、そのメソポーラスシリカに陽イオン性官能基を付与し、次いで、この陽イオン性メソポーラスシリカと陰イオン性セシウムCsイオン吸着性化合物の水溶液やアルコール溶液とを接触させ、セシウムCsイオン吸着性化合物をメソポーラスシリカ内に吸着させる方法、メソポーラスシリカとセシウムCsイオン吸着性化合物の有機溶媒溶液とを接触させ、有機溶媒だけをろ過あるいは蒸留などにより取り除くことで、セシウムCsイオン吸着性化合物をメソポーラスシリカ内に物理的に吸着させて担持する方法、メソポーラスシリカをチオール基を持つシリル化剤を用いて表面処理し、次いで、生成する表面のチオール基を酸化処理することで、そのメソポーラスシリカに陰イオン性官能基を付与し、この陰イオン性メソポーラスシリカと陽イオン性金属吸着性化合物の水溶液とを接触させ、セシウムCsイオン吸着性化合物をメソポーラスシリカ内に吸着させる方法、あらかじめセシウムCsイオン吸着性化合物を細孔内および表面に充填した後に、これを陽イオン性有機試薬の有機溶媒溶液で処理して、セシウムCsイオン吸着性化合物を細孔内および表面に固定する方法、セシウムCsイオン吸着性化合物と陽イオン性有機試薬をあらかじめ混合し、得られた試薬複合体の有機溶媒溶液と該シリカとを接触させ、有機溶媒だけをろ過あるいは蒸留などにより取り除くことで、セシウムCsイオン吸着性化合物を該シリカ内に担持する方法が使用される。たとえば、レセプターDTDRをHOMに担持させるには、レセプターDTDRをエタノールに溶解し、この溶液とHOMSを接触させて、HOMSへレセプターDTDRを含浸させる。このようにしてレセプターDTDRを高密度に整然と担持したHOMシリカHOMS-DTDRが完成する。尚アルコールや水分等の液分を蒸発加熱や真空引き等させてさらに乾燥することによりレセプターDTDRを担持したHOMシリカを高純度の固体状態粉末で効率良く作製できる。また、結晶構造の秩序性が高くBET比表面積が大きいポーラス細孔密度の大きなHOMシリカほど、多くのレセプターが規則的にHOMシリカの表面および細孔内壁に担持される。たとえば、好適には、立方晶構造Im3m、Pm3n、Fm3m、Ia3d、六方晶構造P6mなどの構造が広範囲に形成されたHOMシリカにレセプターDTDR等のセシウムCsイオン吸着性化合物を吸着させる。セシウムCsイオン吸着性化合物単独でも当然選択的に目標元素であるセシウムCsイオンを吸着できるが、セシウムCsイオン吸着性化合物は凝集等するため、セシウムCsイオン吸着が可能な官能基を有効に利用することができない。すなわち、凝集されたたとえば、粒子状のセシウムCsイオン吸着性化合物物質の表面に存在する官能基に目標元素であるセシウムCsイオンが吸着しても、拡散または浸透によりセシウムCsイオン吸着性化合物内部のセシウムCsイオン濃度は距離の2乗に対して指数関数的に減少するから、その粒子状物質の内部にあるセシウムCsイオン吸着性化合物の官能基全部にセシウムCsイオンが吸着することは困難である。また、仮にその粒子状物質の内部にあるセシウムCsイオン吸着性化合物の官能基にセシウムCsイオンが吸着したとしても、その吸着したセシウムCsイオンを取り出す遊離するまたは逆抽出することが難しいという問題がある。かなりの時間をかければ粒子状物質の内部にセシウムCsイオンを拡散させ、さらに取り出すことも可能であるが、長時間をかけてセシウムCsイオンを粒子状物質の内部を移動させることは生産性が悪く工業的には利用できない。これに対して、メソポーラスシリカは、細孔表面積が非常に大きく高度に秩序化した配向構造を持つので、メソポーラスシリカの表面および細孔内壁にセシウムCsイオン吸着性化合物を担持したものは、セシウムCsイオン吸着性化合物が整然と配列して結合しているので、セシウムCsイオン吸着性化合物のセシウムCsイオン吸着率が非常に高くなる。すなわち、セシウムCsイオン吸着性化合物の1分子ずつがセシウムCsイオン吸着に利用できる。セシウムCsイオン溶解溶液や遊離逆抽出溶液は、メソポーラスシリカの表面や細孔へ容易に速やかに侵入していくので、HOMSに担持されたセシウムCsイオン吸着性化合物の反応基と容易に、しかも速やかに接触する。このことは、HOMSに担持されたセシウムCsイオン吸着性化合物がセシウムCsイオン溶解溶液と接触するとセシウムCsイオンを速やかに吸着するということを意味する。また、吸着されたセシウムCsイオンを遊離するときも遊離溶液と接触すれば吸着されたセシウムCsイオンが速やかに遊離されるということも意味するので、セシウムCsイオンの吸着収集および遊離分離が非常に効率的に速く進行し、その結果として生産性が飛躍的に向上する。たとえば、キレート樹脂単独の場合には、キレート樹脂の表面において、表面原子がすべて有効にキレート官能基を持った状態にはならず、原子的には離散的にキレートの反応端がある状態となっている。キレート樹脂単独でセシウムCsイオンを吸着する時も、キレート樹脂のどの部分につくか制御できない。また、セシウムCsイオン溶解溶液と接触した部分のキレート官能基にはセシウムCsイオンが吸着抽出とも言うされると予想されるが、セシウムCsイオン溶解溶液が浸透しにくいキレート樹脂内部ではセシウムCsイオンは殆ど吸着されないと考えられる。すなわち、セシウムCsイオン吸着効率が非常に悪い。さらにキレート樹脂に吸着したセシウムCsイオンを遊離するとき逆抽出とも言うも、キレート樹脂内部に吸着したセシウムCsイオンを取り出すことも困難となる。このキレート樹脂を繰り返し利用するときも、キレート樹脂中の残存物等の影響により、セシウムCsイオンの抽出逆抽出の効率がどんどん悪くなり、繰り返し使用でキレート樹脂の性能が大幅に劣化してしまう。これに対して、キレート樹脂をHOMに担持したものは、HOMの大きな比表面積と整列した原子配列を使って、キレート官能基をHOMの表面上に広範囲に形成することができる。言い換えれば、HOMではキレートの反応端はほぼ同一の性状になる。しかも、従来のキレート樹脂単独では実現できないほどに、HOM表面および細孔内壁に多量にキレートの反応端を有する。そのキレート官能基がセシウムCsイオンもしくはセシウムCsイオンを含む錯体イオンを選択的に捕獲するので、セシウムCsイオンの吸着効率が非常に高くなる。また、その捕獲されたセシウムCsイオンもしくはセシウムCsイオンを含む錯体イオンを逆抽出で取り出すことも容易に可能となる。さらに、キレート樹脂単独で使用した場合には樹脂そのものの物理的および/または化学的強度が不十分であるため、キレート樹脂の繰り返し使用による劣化が大きいが、キレート樹脂をHOMに担持したものは、その骨格たるHOMの物理的および/または化学的強度が十分であるため、繰り返し使用による劣化が小さく、繰り返して使用すること、すなわち何回でもリユースすることができる。第3段階では、セシウムCsイオンを含む各種のイオンカチオンやアニオンや界面活性剤等が溶解した水溶液これをセシウムCsイオン溶解溶液というを準備する。このセシウムCsイオン溶解溶液は、たとえば放射性セシウムCsを含む原子力施設の冷却液や廃液は排液、あるいは原子力施設等から飛散した放射性セシウムCsが生活用水や生活排水に溶解した溶液である。このような溶液には、セシウムCsの外に各種の金属イオン等のカチオンや種々のアニオンや界面活性剤等様々なイオンが溶け込んでいる。もし、この溶液に固形分が含まれていれば、事前に取り除くことが望ましい。何故なら、この溶液に浸漬するHOM-MCプローブは固体なので、これと固形分が混合してしまうからである。従って、この溶液から固形分を除いた溶液がセシウムCsイオン溶解溶液である。セシウムCsイオン溶解溶液中にセシウムCsイオン吸着性化合物これをMCとするを高密度に担持したHOM以下、HOM-MCとも言うを浸漬等してセシウムCsイオン溶解溶液とHOM-MCと接触させる。この接触により、HOM-MCにセシウムCsイオンが吸着される。これをHOM-MC-Cs-MCs:目標元素であるセシウムCs、M:セシウムCs以外の吸着されたイオンとする。セシウムCsイオン吸着性化合物は、一定の条件pH値、温度、濃度等下で目標元素であるセシウムCsイオンを選択的にかつ優先的に吸着するので、その条件下のセシウムCsイオン溶解溶液中にセシウムCsイオン吸着性化合物を浸漬すれば、目標元素であるセシウムCsだけを吸着したHOMすなわち、HOM-MC-Csを得ることができる。たとえば、セシウムCsイオンを最も良く吸着するpH値に調整されたセシウムCsイオン溶解溶液にHOM-MCを接触浸漬を含むさせ、HOMMCにセシウムCsイオンを選択的に大量に吸着することができる。しかし、条件などの多少の変動によりわずかの他のイオンMが吸着される可能性もあるので、セシウムCsイオン溶解溶液中の目標元素であるセシウムCs以外のイオンをあらかじめ少なくしておくことにより、セシウムCs以外のイオンMの吸着量が非常に少ないHOM-MC-Cs-Mが得られる。たとえば、セシウムCsイオン溶解溶液中のpH調整や化学処理等を行いセシウムCsイオン以外のイオンを析出沈殿させ除去しておくなどの方法がある。あるいは、セシウムCsイオンは少なくとも吸着しない化合物これも適当なHOM-MCを作製すれば良い。を用いてセシウムCsイオン以外のイオンを析出沈殿させ除去しておくという方法もある。上述のレセプターDPARの場合、たとえば、セシウムCsイオン溶解溶液をpH=1.5~2.5、好適にはpH=2.0、またはpH=9.0~10.0、好適にはpH=9.5、に調節することにより、セシウムCsイオンをHOM-MCHOM-DPARに効率的に吸着させることができる。また、上述のレセプターDTDRの場合、セシウムCsイオン溶解溶液をpH=1.5~2.5、好適にはpH=2.0に調節することにより、セシウムCsイオンをHOM-MCHOM-DTDRに効率的に吸着させることができる。また、上述のレセプターPRの場合、セシウムCsイオン溶解溶液を9.0~10.0、好適にはpH=9.5、に調節することにより、セシウムCsイオンをHOM-MCHOM-PRに効率的に吸着させることができる。尚、エタノールや水分等の液分を蒸発加熱や真空引き等させてさらに乾燥することによりセシウムCsイオンを吸着したHOMシリカを高純度の固体状態粉末で効率良く収集できる。第4段階では、目標元素であるセシウムCsイオンを含むイオンを吸着したHOM-MC-Cs-Mを、目標元素であるセシウムCsイオン以外のイオンを遊離できる溶液中に浸漬して、目標元素であるセシウムCsイオン以外のイオンを除去してほぼ目標元素であるセシウムCsだけを吸着したHOM-MC-Csとする。或いは、pH値や温度や溶液濃度などの条件調整により目標元素であるセシウムCs以外のイオンを除去してHOM-MC-Csにできる場合もある。尚、目標元素であるセシウムCs以外のイオンの吸着が非常に少ない場合このときは、最初からHOM-MC-Csであるや、目標元素であるセシウムCsだけを遊離できる方法があれば、第4段階は省略することもできる。たとえば、上述したレセプターDPARを担持したHOM-DPARまたはレセプターDTDRを担持したHOM-DTDRまたはレセプターPRを担持したHOM-PRの場合には、Mを殆ど吸着しないので、すなわち、HOM-DPAR、DTDR、PR-Csの状態になっているので、第4段階は省略することが可能となる。第5段階では、ほぼ目標元素であるセシウムCsだけを吸着したHOM-MC-Csを、目標元素であるセシウムCsを溶解可能な溶液に浸漬して、目標元素であるセシウムCsイオンを溶解する。溶離処理と呼ぶ或いは、pH値や温度や溶液濃度などの条件調整により目標元素であるセシウムCsイオンだけを遊離できる場合もある。或いは、目標元素であるセシウムCsイオンだけを遊離できる溶液に浸漬することにより、目標元素であるセシウムCsイオンを溶解できる。このような場合には、必ずしも目標元素であるセシウムCsイオンだけを吸着したHOM-MC-Csにする必要がない。この溶解液から目標元素であるセシウムCsイオンが遊離されたHOM-MCは固形物であるから、ろ過して取り除く。固形物として取り除かれたHOM-MCは再度使用可能である。また、溶離処理によりセシウムCsを溶解した溶離液から種々の方法たとえば、溶融塩電解法や蒸留法により、目標元素であるセシウムCsを分離すると目標元素であるセシウムCsを回収できる。すなわち、セシウムCsが溶け込んだ環境水から目標元素であるセシウムCsを回収できた。この結果、固形物HOM-MCはろ過して再利用でき、第3段階において再び使用できる。尚、HOM-MCに目標金属元素であるセシウムCsを吸着してHOM-MC-Csにすることを目標元素であるセシウムCsの抽出と考えた場合に、この工程はHOM-MC-CsからCsを遊離してHOM-MCにするので逆抽出工程と言うこともできる。以上述べた第1段階~第5段階の工程を経ることにより、原子力施設等からの廃液や生活用水や環境水から得られた目標元素である放射性セシウムCsを含むセシウムCsを溶解したセシウムCsイオン溶解溶液から、セシウムCsイオン吸着性化合物を担持した高度に秩序化したHOMシリカHOMSを用いて、目標元素であるセシウムCsを回収することができる。<HOM立方晶Ia3dシリカモノリスの合成>図2は、HOM立方晶Im3mシリカモノリスの合成方法を示す図である。HOMシリカモノリスはコポリマー界面活性剤F108EO141PO44EO141を用いて瞬間直接鋳型法を採用することにより合成された。立方晶Im3mケージ状メソ細孔を持つメソポーラスシリカモノリスは、F108/オルトケイ酸テトラメチルTMOS混合相にドデカンをドデカン:F108:TMOS=1284の比率で付加することによって形成されたマイクロエマルジョン相を使って作製された。すなわち、丸形フラスコ容器中に80gのテトラメチルオルトケイ酸TMOSおよび56gの界面活性剤F108を入れ、その中に20gのドデカンを加え、界面活性剤を完全に溶解させるために、フラスコ容器は約60°Cの温水中で保持された。この均質混合溶液にロータリーエバポレーター中で、pH13の酸性水溶液4gを添加し蒸発させると、TMOSの発熱加水分解および濃縮が急速に起こる。この発熱加水分解/濃縮反応はロータリーエバポレーターで排気中も継続するので、液体材料の粘性が増大し、生成した有色のゲル状物質が反応容器中に形成される。ロータリーエバポレーターで10分排気後に半透明のガラス状モノリスが収集され、オーブン中において40°Cで1日乾燥された。その後、この固形材料を450°Cで8時間焼成することにより界面活性剤および水分が取り除かれ、白い粉末状のHOM立方晶Im3mシリカモノリスが作製された。このHOMシリカモノリスは、窒素吸着/脱着等温線測定結果により、細孔サイズが7nmと非常に小さく、細孔体積が0.7cm3/gであり、BET比表面積が700m2/gと非常に大きい。また、X線回折パターンおよび電子顕微鏡解析により、HOMシリカモノリスは約15.7nmの格子定数を有する秩序化した立方晶構造Im3mを有することが分かった。このように上述の方法で作製したHOMシリカは、細孔サイズが非常に小さく比表面積が非常に大きな高度に秩序化したメソポーラスシリカである。<放射性セシウムCsの回収に使用されるレセプター1><2-ドデシル-4-フェニルジアゼニルレゾルシノール{2dodecyl4diazenylresorcinol}の生成>図3は、レセプターDPARの生成に関する合成方法を示す図である。約005モルのアニリンを40mlのHCl溶液に溶解する。この溶液を0°Cに冷却し、水に溶かした35gのNaNO2をこの溶液にゆっくりと添加した。反応の進行は、ヨウ化デンプン紙により制御された。最終的に、このジアゾニウム塩溶液は、4NのHCl溶液60mlに34gの6ドデシルレゾルシノール6dodecylresorcinolを溶解し充分に冷却した溶液に、ゆっくりと注がれた。この結果得られた溶液を0°Cで30分冷却し、その後で、180mlの水に60gの酢酸ナトリウムを溶解した水溶液を加えた。このカップリング反応は0°Cで2時間かけて行なわれ、生成した析出物は水洗された。この析出物がDPARである。<放射性セシウムCsの回収に使用されるレセプター2><4--6-ドデシルレゾルシノール{46dodecylresorcinol}の生成>図4は、レセプターDTDRの生成に関する合成方法を示す図である。約0.05モルの2-アミノ-134-チアジアゾル2amino134thiadiazolを40mlのHClに溶解し、この溶液を0°Cに冷却し、水に溶かした3.5gのNaNO2をゆっくりと添加した。この反応の進行は、ヨードデンプン紙によってコントロールされた。最終的にジアゾニウム塩の溶液は、60mlの4NのHClに溶けた6-ドデシルレゾルシノール6dodecylresorcinol3.4gの充分に冷却された溶液にゆっくりと注がれた。この結果生じた溶液はその後0°Cで30分間冷却され、180mlの水に溶かされた60gの酢酸ナトリウム溶液が添加された。このカップリング反応は2時間の間に0°Cで行なわれた。析出物が生成し、この析出物は水洗された。この析出物がDTDRである。このDTDRはセシウムCsを選択的に吸着することができるセシウムCsイオン吸着性化合物である。セシウムCsはDTDRの環状分子構造の中に取り込まれる。すなわち、DTDRはセシウムCsを優先的に吸着するキレート錯体である。また、セシウムCsを分離遊離すれば元のDTDRに戻る。このようにセシウムCsとDTDRの吸着遊離反応は可逆的である。従って、レセプターDTDRは放射性セシウムCsの回収に使用できる。<放射性セシウムCsの回収に使用されるレセプター3><ピロガロールレッド{Pyrogallolred}>レセプターピロガロールレッド{Pyrogallolred}の構造式を図5に示す。このレセプターPRは工業的に製造されており容易に入手可能で、本発明においても市販のものを用いた。<HOM-プローブ材料の合成1><HOM-DPARの作製および特性>HOM-センサー材料すなわち、HOMにレセプターDPAR、DTDRおよびPRを担持し、HOM-DPAR、DTDR、PRを作製する方法はほとんど同じであるので、HOM-DPARを合成する方法について以下に示す。図6は、レセプターDPARを担持したHOM-DPARの製造方法を示す図である。丸形フラスコに入ったエタノール液中に50mgの2ドデシル4ジアゼニルレゾルシノールDPARを入れ、実施例2で生成したHOM-CageCage状HOMSを1g添加した。丸形フラスコ中のエタノールは、フラスコをロータリーエバポレーターへ連結し、45~50°Cでゆっくりと真空引きして取り除かれた。フラスコ中の粘性液体は、2時間以内に有色のゲル状材料固体生成物へ変化した。この材料を65~70°Cで5時間乾燥した後温水洗浄し、再度65~70°Cで乾燥した。乾燥した塊状粉末をすりつぶして細かい粉末状にして、この粉末状材料HOM-DPARは種々の実験条件においてセシウムイオン{Cs}抽出に使用された。HOMDPARの特性BET比表面積、細孔体積、細孔サイズはこの材料の窒素N2吸着脱着等温線から求めることができる。HOMDPARのBET比表面積は約34701m2g-1、細孔体積は約041cm3g-1、細孔サイズは54nmである。これらの結果から、HOMDPARは、BET比表面積が大きく、細孔サイズも小さく、HOM-DPARは良好な吸着サイトを持つことが分かる。従って、セシウムイオンの吸着サイトは非常に多いことが分かる。<HOM-プローブ材料の合成2><HOM-DTDRの作製および特性>0.030gのDTDRを丸形フラスコのエタノール中に溶解して、HOMCage状を1.0g添加した。溶液中のエタノールは、ロータリーエバポレーターに連結されて45°Cでゆっくりと真空引きされて取り除かれた。この後、この材料は、洗浄され、65-70°Cで5時間乾燥された。この材料は、すり潰されて粉末状になり、色々な実験条件でセシウムの除去に使用された。この材料がセシウムイオン吸着性化合物であるDTDRを担持したHOMDTDRである。HOMDTDRの特性BET比表面積、細孔体積、細孔サイズはこの材料の窒素N2吸着脱着等温線から求めることができる。HOMDTDRのBET比表面積は約42226m2g-1、細孔体積は約048cm3g-1、細孔サイズは463nmである。これらの結果から、HOMDTDRは、BET比表面積が大きく、細孔サイズも小さく、HOM-DTDRは良好な吸着サイトを持つことが分かる。従って、セシウムイオンの吸着サイトは非常に多いことが分かる。このようにして、高度に秩序化したHOMシリカキャリアの表面および細孔内面にDTDRを担持させてHOM-DTDRコレクターを作製する。このHOM-DTDRコレクターをセシウムCsイオン溶解溶液に接触浸漬させてセシウムCsイオンをHOM-DTDRコレクターに吸着させて、HOM-DTDR-Csを得る。すなわち、セシウムイオンCsは、HOM-DTDRコレクター上のDTDRの環状分子構造内に取り込まれる。このHOM-DTDR-Csを適当な溶離溶液に接触浸漬させてセシウムCsを分離遊離させる。この結果、HOM-DTDR-Csは元のHOM-DTDRに戻り、再びセシウムCsを収集するためのHOM-DTDRコレクターとして使用することができる。<HOM-キャプターDPARを用いたセシウムイオンCsの抽出>図7および図8は、セシウム吸着性化合物{キャプター}としてDPARを用いたときのHOM-DPARによるセシウムCs抽出フローを示す図である。図7は、HOMにDPARを担持してHOM-DPARを生成する手順も示している。pH調整した溶液4mlにセシウム溶液を相当量添加し、種々の濃度0.5ppm~5ppmにし、さらに必要量の水を加えて20ml溶液にした。これらの水溶液に、実施例5において作製した固体状のHOM-DPAR20mgを添加して、45-50°Cで12時間攪拌した後ろ過した。ろ過後の固体材料は、紫外線可視分光法UVVISNIRSpectroscopyによって調査され、吸収スペクトルを取った。また、ろ過後の固体材料について比色分析を行なった。また、HOM-DPARを添加する前の溶液およびろ過液のセシウムイオン濃度をICPOESICP発光分光分析によって測定した。HOM-DPARを添加する前の溶液に含まれていたセシウムイオンは、ろ過液には殆ど含まれていないことが確認された。すなわち、溶液中のセシウムイオンは殆どHOM-DPARに吸着されたことが分かる。セシウム溶液は200mlの水に塩化セシウムCsCl2を50.67mg溶解させて作製した。これから適量のセシウム溶液を取って溶液中のセシウム濃度を調整した。たとえば、5ppmのCsは、セシウムイオン{Cs}の200ppm貯蔵液ビンから500μlを添加することによって作製された。また、種々のpH溶液を使用して実験した。たとえば、pH2の調整溶液に関しては、1L1000mLH2Oに塩化カリウム14.91gを溶解し、塩酸HClを使ってpH2に調整した。pH9.5に関しては、1L1000mLH2Oに02MのN-シクロヘキシル-3-アミノプロパンスルホン酸{Ncyclohexyl3aminopropanesulfonicacid}を添加し、NaOHを使ってpH9.5に調整した。<HOM-DPAR-Csにおける紫外線可視分光分析および比色分析>図9は、pH2において種々のセシウム濃度を有する水溶液中にHOM-DPARを浸漬しろ過した後に得られた、セシウムイオンを吸着した固形物HOM-DPAR-Csの紫外線可視分光法の吸収スペクトル紫外線可視分光分析および比色分析を示す図である。HOM-DPARはセシウムを吸着してHOM-DPAR-Csになると、吸収スペクトルが変化して波長域250nm-700nm実際の測定装置における測定波長は250nm-900nmにおいて吸収度吸光度が小さくなる傾向にあることが分かる。特に波長が375nm近傍において、HOM-DPARの吸収バンドの強度変化ピーク値が存在することが分かる。この強度変化はセシウムを吸着したことに基づくと考えられる。また、HOM-DPARはセシウムを吸着してHOM-DPAR-Csになると、色調が変化することも分かる。すなわち、HOM-DPARCsを吸着していないは薄い茶色を示すが、セシウムを吸着したHOM-DPAR-Csは茶色が濃くなる。特にセシウム濃度が増加するにつれて濃くなる傾向にある。比色分析固形物の色調の結果は、セシウム濃度が左から0、5ppm、2.5ppm、1.5ppm、0.5ppm、5ppmCs5ppmIonsである。これらの結果から、セシウムを吸着したHOM-DPAR-Csの紫外線可視分光法の吸収スペクトルを調べれば、セシウムCsを吸着したかどうかが分かり、さらに吸着したセシウムCsの濃度も知ることができる。また、セシウムを吸着したHOM-DPAR-Csの比色分析を行なって固形物の色調を調べれば、セシウムCsを吸着したかどうかが分かり、さらに吸着したセシウムCsの濃度も知ることができる。図10は、pH9.5において種々のセシウム濃度を有する水溶液中にHOM-DPARを浸漬しろ過した後に得られた、セシウムを吸着した固形物HOM-DPAR-Csの紫外線可視分光法の吸収スペクトルおよび比色分析を示す図である。HOM-DPARはセシウムを吸着してHOM-DPAR-Csになると、吸収スペクトルが変化して波長域250nm-700nm実際の測定装置における測定波長は250nm-900nmにおいて吸収度吸光度が小さくなる傾向にあることが分かる。特に波長が510nm近傍において、HOM-DPARの吸収バンドの強度変化ピーク値が存在することが分かる。この強度変化はセシウムを吸着したことに基づくと考えられる。また、HOM-DPARはセシウムを吸着してHOM-DPAR-Csになると、色調が変化することも分かる。すなわち、HOM-DPARCsを吸着していないは薄い茶色を示すが、セシウムを吸着したHOM-DPAR-Csはピンク色を帯びてくる。特にセシウム濃度が増加するにつれて濃くなる傾向にある。比色分析固形物の色調の結果は、セシウム濃度が左から0、2ppm、5ppm、2.5ppm、1.5ppm、0.5ppm、5ppmCs5ppmIonsである。これらの結果から、セシウムイオンを吸着したHOM-DPAR-Csの紫外線可視分光法の吸収スペクトルを調べれば、セシウムCsを吸着したかどうかが分かり、さらに吸着したセシウムCsの濃度も知ることができる。また、セシウムを吸着したHOM-DPAR-Csの比色分析を行なって固形物の色調を調べれば、セシウムCsを吸着したかどうかが分かり、さらに吸着したセシウムCsの濃度も知ることができる。尚、図9おとび図10における5ppmCs5ppmIonsとは、5ppmのセシウムCsおよび、5ppmのNaCl、LiCl、KI、MaCl2、およびCaCl2を含む溶液を意味する。<かく乱イオンの存在におけるHOM-DPARのセシウムイオンの除去pH2溶液>pH2の溶液を4ml取って、50mlのビーカーへ注入し、5ppmのCs1200ppm貯蔵液ビンから500μlを加えて、この溶液にNaCl、LiCl、KI、MgCl2、およびCaCl2の各イオンから5ppm各溶液の200ppm貯蔵液ビンから200μlを添加した後、脱イオン水を使って溶液を20mlにして、セシウムイオン以外にアルカリ金属イオンおよびアルカリ土類イオンを含む複数イオンの溶液を作製する。この複数イオン溶液にHOM-DPAR20mgを添加し、50-60°Cで12時間攪拌した後、ろ過する。ICP-MS分析ICP質量分析の結果から、ろ過液はセシウムイオンCsを含まず、ろ過液においてセシウムイオン以外の元素イオンが検出された。また、ろ過後の固形物は紫外線可視分光法UVVISNIRSpectroscopyによって調査され、吸収スペクトルを取った。また、ろ過後の固体材料について比色分析を行なった。図11は、pH2の溶液にHOM-DPARキャプターを使って、競合イオンNaCl等の存在下におけるセシウムイオン{Cs}を吸着したHOM-DPAR-Csの吸収スペクトルおよび比色分析結果を示す。吸収スペクトルの結果から分かるように、セシウムイオンが含まれていると、含まれていない場合に比べて吸収率吸光度が小さくなる。また、セシウムイオン以外のイオンが含まれていても、曲線形状に大きな違いはなく、競合イオンがあっても余り影響されていないことが分かる。さらに、セシウムイオン吸着に関与する375nmの波長における吸収ピークがどちらにも現れている。比色分析の結果からも同様の傾向があることが分かる。すなわち、セシウムイオンを吸着していないHOM-DPARは薄い茶色の色調であるが、セシウムイオン単独の場合も複数イオンが存在する場合もHOM-DPAR-Csの色調は茶色が濃くなっている。<かく乱イオンの存在におけるHOM-DPARのセシウムイオンの除去pH9.5溶液>pH9.5の溶液を4ml取って、50mlのビーカーへ注入し、0.1Mのドデシル硫酸ナトリウム{sodiumdodecylsulfateSDS}2mlを添加する。さらに、5ppmのCs1200ppm貯蔵液ビンから500μlを加えて、この溶液にNaCl、LiCl、KI、MgCl2、およびCaCl2の各イオンから5ppm各溶液の200ppm貯蔵液ビンから200μlを添加した後、脱イオン水を使って溶液を20mlにして、セシウムイオン以外にアルカリ金属イオンおよびアルカリ土類イオンを含む複数イオンの溶液を作製する。この複数イオン溶液にHOM-DPAR20mgを添加し、50-60°Cで12時間攪拌した後、ろ過する。ICP-MS分析ICP質量分析の結果から、ろ過液はセシウムCsを含まず、ろ過液においてセシウムイオン以外の元素イオンが検出された。また、ろ過後の固形物は紫外線可視分光法UVVISNIRSpectroscopyによって調査され、吸収スペクトルを取った。また、ろ過後の固体材料について比色分析を行なった。図12は、pH9.5の溶液にHOM-DPARキャプターを使って、競合イオンNaCl等の存在下におけるセシウムイオン{Cs}を吸着したHOM-DPAR-Csの紫外線可視分光法による吸収スペクトルおよび比色分析結果を示す。吸収スペクトルの結果から分かるように、セシウムイオンが含まれていると、含まれていない場合に比べて吸収率吸光度が小さくなる。また、セシウムイオン以外のイオンが含まれていても、曲線形状に大きな違いはなく、競合イオンがあっても余り影響されていないことが分かる。さらに、セシウムイオン吸着に関与する510nmの波長における吸収ピークがどちらにも現れている。比色分析の結果からも同様の傾向があることが分かる。図11と比較すると、吸収スペクトルおよび比色分析結果から特に比色分析結果において、複数イオンとセシウム単独イオンの色調の変化がpH2の溶液の方が小さいことからpH2におけるセシウムCsの選択性はpH9.5より良いということが分かる。<大容量のセシウムイオン溶解溶液におけるHOM-DPARによるセシウムイオン抽出>上記の実施例ではセシウムイオン溶解溶液は少量20mlであったが、実際の処理現場で適用する場合はかなり大量の処理水を用いることになる。そこで大量のセシウムイオン溶解溶液に本発明のセシウム吸着材料であるHOM-DPARを用いたときのセシウム吸着について調査した。まず、pH2の調整溶液160mlを取って1000mlビーカーへ注入した後、5ppmのセシウムイオンCsセシウムイオンCsの200ppm貯蔵液ビンから20mlを添加した後、必要量の脱イオン水を加えてセシウムイオン溶解溶液を800ml溶液に調整した。その後、HOM-DPARキャプター500mgをこのセシウムイオン溶解溶液に添加し、50-60°Cで24時間攪拌した後ろ過した。図13は、大容量のセシウムイオン溶解溶液からのセシウムイオンを抽出したろ過後の固形材料HOM-DPAR-Csの紫外線可視分光法による吸収スペクトルおよび比色分析結果を示す図である。図13から分かるように、セシウムイオンを吸着したHOM-DPAR-Csの吸光度はセシウムイオンを吸着する前のHOM-DPARの吸光度よりかなり小さくなっていて、大量のセシウムイオンを吸着したことが分かる。また、固形材料の色調もセシウムイオンの吸着前後で変化していて、大量のセシウムイオンを吸着したことが分かる。さらに、IPC-MSIPC質量分析の測定から、ろ過液にはセシウムイオンCsは殆ど含まれていなかった。このことから、HOM-DPARを用いて大容量のセシウムイオン溶解溶液からも小容量の場合と同様にHOM-DPARはセシウムイオンを大量に吸着でき、しかも殆ど完全にセシウムイオンを除去できることが分かった。すなわち、実用的に問題ないレベルであることを確認した。このように、HOMプローブHOM-DPARは、セシウムCsイオンの優れたコレクターおよび濃度検出センサーである。<大容量のセシウムイオン溶解溶液におけるHOM-DTDRによるセシウムイオン抽出>大量のセシウムイオン溶解溶液に本発明のセシウム吸着材料であるHOM-DTDRを用いたときのセシウム吸着について調査した。pH2の調整溶液160mlを取って1000mlビーカーへ注入した後、5ppmのセシウムCsセシウムイオンCsの200ppm貯蔵液ビンから20mlを添加した後、必要量の脱イオン水を加えてセシウムイオン溶解溶液を800ml溶液に調整した。その後、HOM-DTDRキャプター500mgをこのセシウムイオン溶解溶液に添加し、50-60°Cで24時間攪拌した後ろ過した。図14は、大容量のセシウムイオン溶解溶液からのセシウムイオンを抽出したろ過後の固形材料HOM-DTDR-Csの紫外線可視分光法による吸収スペクトルおよび比色分析結果を示す図である。図14から分かるように、セシウムイオンを吸着したHOM-DTDR-Csの吸光度はセシウムイオンを吸着する前のHOM-DTDRの吸光度よりかなり小さくなっていて、大量のセシウムイオンを吸着したことが分かる。また、固形材料の色調もセシウムイオンの吸着前後で変化し黄色から黄褐色へ変化し、大量のセシウムイオンを吸着したことが分かる。さらに、IPC-MSの測定から、ろ過液にはセシウムイオンCsは殆ど含まれていなかった。このことから、HOM-DTDRを用いて大容量のセシウムイオン溶解溶液からも小容量の場合と同様にHOM-DTDRはセシウムイオンを大量に吸着でき、しかも殆ど完全にセシウムイオンを除去できることが分かった。すなわち、実用的に問題ないレベルであることを確認した。このように、HOMプローブHOM-DTDRは、セシウムCsイオンの優れたコレクターおよび濃度検出センサーである。<大容量のセシウムイオン溶解溶液におけるHOM-PRによるセシウムイオン抽出>大量のセシウムイオン溶解溶液に本発明のセシウム吸着材料であるHOM-PRを用いたときのセシウム吸着について調査した。pH9.5の調整溶液160mlを取って1000mlビーカーへ注入した後、0.1Mのドデシル硫酸ナトリウム{sodiumdodecylsulfateSDS}を40mlを添加する。次に、5ppmのセシウムCsセシウムイオンCsの200ppm貯蔵液ビンから20mlを添加した後、必要量の脱イオン水を加えてセシウムイオン溶解溶液を800ml溶液に調整した。その後、HOM-PRキャプター400mgをこのセシウムイオン溶解溶液に添加し、50-60°Cで24時間攪拌した後ろ過した。図15は、大容量のセシウムイオン溶解溶液からのセシウムイオンを抽出したろ過後の固形材料HOM-PR-Csの紫外線可視分光法による吸収スペクトルおよび比色分析結果を示す図である。図15から分かるように、セシウムイオンを吸着したHOM-PR-Csの吸光度はセシウムイオンを吸着する前のHOM-PRの吸光度よりかなり小さくなっていて、大量のセシウムイオンを吸着したことが分かる。また、固形材料の色調もセシウムイオンの吸着前後で変化し極薄の紫色から薄い紫色へ変化し、大量のセシウムイオンを吸着したことが分かる。さらに、IPC-MSの測定から、ろ過液にはセシウムイオンCsは殆ど含まれていなかった。このことから、HOM-PRを用いて大容量のセシウムイオン溶解溶液からも小容量の場合と同様にHOM-PRはセシウムイオンを大量に吸着でき、しかも殆ど完全にセシウムイオンを除去できることが分かった。すなわち、実用的に問題ないレベルであることを確認した。このように、HOMプローブHOM-PRは、セシウムCsイオンの優れたコレクターおよび濃度検出センサーである。<セシウムの回収>セシウム溶解溶液pH9.5からセシウムイオンCsをHOM-DPARに吸着後実施例7、8、セシウム吸着濃度5ppm、セシウムイオンCsを吸着した固体材料HOM-DPAR―Cs20mgは、50mlビーカーにおいて0.01MのHNO3の溶離溶液20ml20mlの脱イオン水へ濃硝酸HNO360-61を20μl溶解して0.01MのHNO3を作るに添加され、5分間攪拌する。この後この溶液をろ過した。図16は、セシウムイオンCsを遊離または分離または溶離とも言う前後の固形材料HOM-DPAR紫外線可視分光法による吸収スペクトルを示す。また、図17は、図16に示す比色分析結果の拡大図、すなわちセシウムCsを遊離または分離または溶離とも言う前後の固形材料HOM-DPARの色調変化を示す。図16aはセシウムイオン吸着後の固形材料HOM-DPAR-Csの色調でピンク色を帯びている。図16bはセシウムイオン遊離後の固形材料の色調で薄い茶色であり、セシウムイオン吸着前の固形材料HOM-DPARの色調に近くなっている。このように、0.01MのHNO3の溶離溶液処理により、HOM-DPAR-CsはセシウムイオンCsを遊離しHOM-DPARに戻ったと考えられる。図16の紫外線可視分光法による吸収スペクトルは、溶離処理によって余り変化がない結果溶離前のHOM-DPAR-Csの場合における吸光度は、遊離後の吸光度とほぼ同程度となっているが、サンプルの量やサンプル処理にさらなる工夫が必要である。実際にはセシウムイオンを吸着する前のHOM-DPARの吸収スペクトル曲線に近づくと考えられる。また、図16から分かるように、HOM-DPARキャプターは細孔表面に大量のDPARリガンド化合物を保持していて、HOM-DPARキャプターをリサイクル/リユースできる。また、ろ過液のICP-MS分析ICP質量分析より、HOM-DPAR-Csの90以上が回収されたことを確認した。条件を最適化することにより、さらに除去効率を高めることができ、回収率を100に近づけることが可能である。溶離溶液も非常に濃度の薄い0.01MのHNO3でを充分に除去可能なので、回収コストも小さい。<HOM-DPARによるセシウムイオンの吸着によるICP-MS分析>pH2の調整溶液160mlを取って1000mlビーカーへ注入した後、4.5ppmのセシウムイオンCsセシウムイオンCsの200ppm貯蔵液ビンから18mlを添加した後、必要量の脱イオン水を加えてセシウムイオン溶解溶液を800ml溶液に調整した。その後、HOM-DPARキャプター500mgをこのセシウムイオン溶解溶液に添加し、50-60°Cで24時間攪拌した後ろ過した。ろ過液はICP-MS分析ICP質量分析を行ないセシウムイオン濃度の測定を行なった。また、pH9.5の調整溶液160mlを取って1000mlビーカーへ注入した後、0.1Mのドデシル硫酸塩SDS40mlを添加する。次に4.5ppmのセシウムイオンCsセシウムイオンCsの200ppm貯蔵液ビンから18mlを添加した後、必要量の脱イオン水を加えてセシウムイオン溶解溶液を800ml溶液に調整した。その後、HOM-DPARキャプター500mgをこのセシウムイオン溶解溶液に添加し、50-60°Cで24時間攪拌した後ろ過した。ろ過液はICP-MS分析ICP質量分析を行ないセシウムイオン濃度の測定を行なった図18は、ICP-MS分析ICP質量分析によるセシウムイオンCs濃度を示す。HOM-DPARを添加する前のセシウムイオン濃度は4.5ppmであった狙い通りが、HOM-DPARを添加後のろ過液中のセシウムイオン濃度は、pH2の場合が0.1ppmで、pH9.5の場合が検出限界以下<0.1ppmであった。これらの結果から、HOM-DPARはほぼ100のセシウムイオンを吸着できることが確かめられた。従って本発明のHOM-DPARは非常に優れたセシウム吸着剤である。またセシウム以外のアルカリイオンやアルカリ土類金属イオンなどのセシウムに近似したイオン価や化学物理的性質が類似イオンは殆ど吸着しないので、選択性にも優れている。また、他のセシウムイオン吸着性化合物を担持したHOM-DTDRやHOM-PRについてもHOM-DPARと同様の結果を得ているので、HOM-DTDRおよびHOM-PRも非常に優れたセシウム吸着剤であり、かつ選択性にも優れた吸着剤である。図19は、上記の実施例から得られた本発明のHOM-DPARのセシウム回収の適用範囲、すなわちセシウムイオン{Cs}の効率性および抽出パラメーターを示した表である。HOM-DPARコレクターをセシウムCsイオン溶解溶液に浸漬したときのHOM-DPARコレクターがセシウムCsイオンを吸着する抽出時間ほぼ完全に97以上のセシウムイオンを吸着するまでの時間は12時間、視覚的に検知できる検出限界は0.5ppmである。セシウムCs1gを吸着するHOM-DPARコレクターの必要量は10gである。またセシウムCsを吸着したHOM-DPARコレクターは、溶離溶液としてHNO3を用いることにより、元のHOM-DPARコレクターに戻る。0.01MのHNO3でも溶離することができる。しかも、HOM-DPARコレクターはHOMS骨格の安定な構造を有しており繰り返し使用できるので、少ない材料で多くのセシウムCsを回収することができる。図20は、本発明のセシウムCsイオン吸着性化合物であるDPARまたはDTDRまたはPRを担持したメソポーラスシリカHOMSを用いて放射性セシウムCs等を含むセシウムCsイオン溶解溶液からセシウムCsを回収するシステムを示した図である。この図は、これまでに述べた本発明をまとめた図である。1段階でメソポーラスシリカHOMSを作製し、第2段階でセシウムCsイオン吸着性化合物であるDPARまたはDTDRまたはPRをHOMSへ担持させ、HOMS-DPARコレクターまたはHOMS-DTDRコレクターまたはHOMS-PRコレクターを作製する。次に第3段階でセシウムCsこのセシウムCsには当然放射性セシウムCsも含むやその他のイオンを含むセシウムCsイオン溶解溶液にHOMS-DPARまたはHOMS-DTDRまたはHOMS-PRを浸漬接触し、抽出すべきあるいは収集すべき目標金属元素であるセシウムCsをHOMS-DPARまたはHOMS-DTDRまたはHOMS-PRに吸着抽出、収集し、HOMS-DPAR-CsまたはHOMS-DTDR-CsまたはHOMS-PR-Csを作る。次の第4段階図1では第5段階では、このHOMS-DPAR-CsまたはHOMS-DTDR-CsまたはHOMS-PR-Csを酸性溶液またはアルカリ溶液などのセシウムCs溶離溶液に浸漬等して目標元素であるセシウムCsを分離する。HOMS-DPAR、HOMS-DTDRおよびHOMS-PRは多種のイオンカチオンやアニオンが溶解していても選択的にCsイオンだけを吸着するので図1における第4段階を省略できる。この一連の操作によってセシウムCsが回収または収集された。HOMS-DPARまたはHOMS-DTDRまたはHOMS-PRは第3段階で再び使用することができ、HOMS-DPARコレクターまたはHOMS-DTDRコレクターまたはHOMS-PRコレクターをリユースして何回でも使用できる。比色法の観点から言えば、第3段階でセシウムCsイオン溶解溶液において、HOMS-DPARコレクターまたはHOMS-DTDRコレクターまたはHOMS-PRコレクターの色調が変化する。この色調の変化はセシウムCsイオン溶解溶液のセシウムCsイオン濃度により異なる。あるいはHOMS-DPARコレクターまたはHOMS-DTDRコレクターまたはHOMS-PRコレクターの色調は、これらに吸着されたセシウムCsイオン濃度により異なる。HOMS-DPARコレクターまたはHOMS-DTDRコレクターまたはHOMS-PRコレクターへのセシウムCsイオン吸着スピードは速やかに行なわれるので、色調変化が終了した段階でろ過等によりHOMS-DPARコレクターHOMS-DPAR-CsとなるまたはHOMS-DTDRコレクターHOMS-DTDR-CsとなるまたはHOMS-PRコレクターHOMS-PR-Csとなるを分離する。これはセシウムCsイオン溶解溶液中のセシウムCsイオンがHOMS-DPARコレクターまたはHOMS-DTDRコレクターまたはHOMS-PRコレクターに収集されたということを示す。これらのHOMS-DPAR-CsまたはHOMS-DTDR-CsまたはHOMS-PR-Csを、これらの材料からセシウムCsを分離できる溶離遊離、分離溶液と接触させると、HOMS-DPARコレクターまたはHOMS-DTDRコレクターまたはHOMS-PRコレクターの色調が再び変化し、元の色調に戻る。すなわち、セシウムCsを吸着していないHOMS-DPARまたはHOMS-DTDRまたはHOMS-PRに戻った。HOMS-DPARコレクターまたはHOMS-DTDRコレクターまたはHOMS-PRコレクターは、セシウムCsイオンの抽出の選択性が極めて高く、多数のイオンが含まれていてもその効果に対して影響は殆どなく固形物の色調変化にも殆ど影響を与えない。従って、HOMS-DPARコレクターまたはHOMS-DTDRコレクターまたはHOMS-PRコレクターは、溶液中のセシウムCsをすべて収集でき、ほぼ完全にセシウムCsを除去できるので、完全なセシウムCs収集剤または完全なセシウムCs除去剤と言える。このようにして、比色法を用いて、セシウムCsイオンの回収のために何度もHOMS-DPARコレクターまたはHOMS-DTDRコレクターまたはHOMS-PRコレクターを使うことができる。上述したように、比色法による色調の変化を用いてHOMS-DPARコレクターまたはHOMS-DTDRコレクターまたはHOMS-PRコレクターがどの程度の量のセシウムCsイオンを吸着したか知ることができる。また、セシウムCsイオン溶解溶液にHOMS-DPARコレクターまたはHOMS-DTDRコレクターまたはHOMS-PRコレクターを浸漬してHOMS-DPARコレクターまたはHOMS-DTDRコレクターまたはHOMS-PRコレクターの変色程度を見て終点すれば一定濃度以上のセシウムCsイオンを吸着しているので、HOMS-DPARコレクターまたはHOMS-DTDRコレクターまたはHOMS-PRコレクターのセシウムCsイオンを含む水溶液への浸漬をやめて、水溶液からHOMS-DPARコレクターまたはHOMS-DTDRコレクターまたはHOMS-PRコレクターを取り出す。この結果、次段階でHOMS-DPAR-CsまたはHOMS-DTDR-CsまたはHOMS-PR-CsからセシウムCsイオンの溶離を行なうことができる。HOMS-DPAR-CsまたはHOMS-DTDR-CsまたはHOMS-PR-CsはセシウムCsイオン溶離溶液に入れるとセシウムCsを溶離して変色して、セシウムCsイオンを吸着していない元のHOMS-DPARまたはHOMS-DTDRまたはHOMS-PRへ戻る。セシウムCsイオンが完全に除去されたことは、ICP-OESまたはICP-MS測定からも確認することができる。このように比色法を用いてセシウムCsイオンの吸着の量を判定でき、終点検知も可能となる。HOMS-DPARコレクターまたはHOMS-DTDRコレクターまたはHOMS-PRコレクターはセシウムCsイオンの抽出/分離に対して可逆的であり、繰り返し使用することができる。このように色調だけでセシウムCsイオンの吸着量を把握し、あるいはセシウムCsイオンを吸着していないと把握できるので、セシウムCsイオンの迅速な検出だけでなく、迅速な回収を行なうことができる。この結果生産性を大幅に向上させることもできる。以上のように、HOMS-DPARコレクターまたはHOMS-DTDRコレクターまたはHOMS-PRコレクター等は、色調の変化比色法を活用してセシウムCsの抽出収集を行なうことができるので、視覚コレクターと呼ぶこともできる。また、この色調変化比色法や前記の分光法を自動化して、自動回収システムを構築して連続処理することもできる。HOMS-DPARまたはHOMS-DTDR、またはHOMS-PR、あるいは他のセシウムCsイオン吸着性化合物を担持したHOMSは選択性が非常に優れているため、セシウムCsイオン以外の金属がセシウムCsイオン溶解液に含まれていても、あるいはアニオンイオンや界面活性剤などがセシウムCsイオン溶解溶液に含まれていても、すなわち、これらの競合イオンが存在しても、非常に選択性が良く、セシウムCsイオンだけを抽出あるいは収集する。セシウムCsイオンの量がppb~ppmレベルの微量でもあるいはもっと多量に含まれていても、また他の金属イオンやアニオンや界面活性剤の含有量が微量あるいはもっと多量に含まれていても、本発明のHOMS-DPARまたはHOMS-DTDRまたはHOMS-PRコレクター等はセシウムCsイオンだけを選択的に抽出あるいは収集することができる。本発明の特徴の一つは、メソポーラス材料の内壁を任意の複合酸化物で構成させることにより、異種の原子が整列した状態を作り上げ、そこに適切なキレートまたは化合物を固着させることを通じてセンシングやコレクティングを行うことである。本発明の技術を用いて作製したHOMS-DPARコレクターまたはHOMS-DTDRコレクターまたはHOMS-PRコレクター等のセシウムCsイオンコレクターは、放射性セシウムCs等を含む廃排液や生活用廃、排水等からセシウムCsを吸着すると視覚的に変化することからセシウムCsの回収を容易に行なうことができる。しかもHOMS-DPARコレクターまたはHOMS-DTDRコレクターまたはHOMS-PRコレクター等は種々のイオンの中でもセシウムCsイオンに対して高選択性を有し、光学的応答機能を備えている。本発明のHOMS-DPARコレクターまたはHOMS-DTDRコレクターまたはHOMS-PRコレクター等は、特に人体生体に危険な放射性セシウムCsの抽出除去収集回収および検出に極めて有用である。上述したように、本発明は、有機シリコン化合物および界面活性剤から作製した高秩序化メソポーラスシリカに目標元素であるセシウムCsイオンを選択的に吸着するキレート化合物のようなセシウムCsイオン吸着性化合物を担持させ、そのセシウムCsイオン吸着性化合物を担持したメソポーラスシリカを目標元素であるセシウムCsイオンが溶解された溶液と接触させ、目標元素であるセシウムCsイオンを選択的にメソポーラスシリカに担持されたセシウムCsイオン吸着性化合物に吸着させる。その後で、目標元素であるセシウムCsイオンを吸着したセシウムCsイオン吸着性化合物を担持したメソポーラスシリカを化学的処理し、目標元素であるセシウムCsイオンをメソポーラスシリカに担持されたセシウムCsイオン吸着性化合物から遊離させ、目標元素であるセシウムCsを回収する。目標元素であるセシウムCsイオンが遊離されたセシウムCsイオン吸着性化合物を担持したメソポーラスシリカは、再使用できる。また、このセシウムCsイオン吸着性化合物を担持したメソポーラスシリカはセシウムCsイオンコレクターおよび濃度検出センサーとして使用することもできる。さらに、生活用水や廃液等に有害な放射性セシウムCsが溶け込んでいるかどうかを検査することができるし、その濃度がppb~ppmオーダーという微量な濃度でも検出することができる。さらに生活用水や廃液等に溶け込んだ放射性セシウムCsを吸着して非常に微量な濃度まで放射性セシウムCs濃度を低減することができる。放射能レベルから言えば許容限度以下に低減できる。従って放射性セシウムCs除去フィルターとしても使用することができる。たとえば、飲料水に放射性セシウムが含まれている可能性があるときには、本発明のセシウムイオン吸着性化合物を担持したメソポーラスシリカを用いたフィルターを飲料水の蛇口に取り付ければ、放射性セシウムがこのフィルターに吸着されて、許容限界以下の濃度まで低減された飲料水を得ることができる。このフィルターもセシウムイオンを溶離する溶離液で処理すれば、リサイクル/リユースすることができる。尚、明細書のある部分に記載し説明した内容を記載しなかった他の部分においても矛盾なく適用できることに関しては、当該他の部分に当該内容を適用できることも言うまでもない。また、上記実施形態や実施例は一例であり、要旨を逸脱しない範囲内で種々変更して実施でき、本発明の権利範囲が上記実施形態に限定されないことも言うまでもない。"